(57)【要約】過酸化物硬化性フルオロエラストマー、有機過酸化物、多官能性助剤、ならびにビスマスのカルボン酸塩およびオキシカルボン酸ビスマスからなる群から選択される酸受容体を含む、硬化性組成物が、本明細書で開示される。それから製造された硬化物品は、酸中およびバイオディーゼル燃料中の体積膨潤に対して耐性であるとともに、前記硬化物品は、良好な耐熱性を示す。【特許請求の範囲】
【請求項１】
Ａ）過酸化物硬化性フルオロエラストマー；
Ｂ）有機過酸化物；
Ｃ）多官能性助剤；ならびに
Ｄ）ビスマスのカルボン酸塩およびオキシカルボン酸ビスマスからなる群から選択される、フルオロエラストマー１００重量部当たり１〜６０重量部の酸受容体
を含む、硬化性フルオロエラストマー組成物。
【請求項２】
前記酸受容体が、酢酸ビスマス、安息香酸ビスマス、炭酸ビスマス、クエン酸ビスマス、２−エチルヘキサン酸ビスマス、ネオデカン酸ビスマスおよびシュウ酸ビスマスからなる群から選択される、ビスマスのカルボン酸塩である、請求項１に記載の硬化性フルオロエラストマー組成物。
【請求項３】
前記酸受容体が、次没食子酸ビスマス、次炭酸ビスマス、および次サリチル酸ビスマスからなる群から選択されるオキシカルボン酸ビスマスである、請求項１に記載の硬化性フルオロエラストマー組成物。
【請求項４】
前記酸受容体が、次炭酸ビスマスである、請求項３に記載の硬化性フルオロエラストマー組成物。
【請求項５】
前記酸受容体が、次サリチル酸ビスマスである、請求項３に記載の硬化性フルオロエラストマー組成物。
【請求項６】
前記過酸化物硬化性フルオロエラストマーが、フッ化ビニリデン、ヘキサフルオロプロピレンおよびテトラフルオロエチレンの共重合単位を含む、請求項１に記載の硬化性フルオロエラストマー組成物。
【請求項７】
前記過酸化物硬化性フルオロエラストマーが、フッ化ビニリデン、パーフルオロ（メチルビニルエーテル）およびテトラフルオロエチレンの共重合単位を含む、請求項１に記載の硬化性フルオロエラストマー組成物。
【請求項８】
前記過酸化物硬化性フルオロエラストマーが、テトラフルオロエチレンおよびパーフルオロ（メチルビニルエーテル）の共重合単位を含む、請求項１に記載の硬化性フルオロエラストマー組成物。
【請求項９】
請求項１に記載の組成物から製造された硬化フルオロエラストマー物品。
【請求項１０】
請求項９に記載の硬化フルオロエラストマー物品を含む燃料管理システム。 
【発明の詳細な説明】
【技術分野】
【０００１】
本発明は、ｉ）過酸化物硬化性フルオロエラストマー、ｉｉ）有機過酸化物、ｉｉｉ）多官能性助剤、ならびにｉｖ）ビスマスのカルボン酸塩およびオキシカルボン酸ビスマスからなる群から選択される酸受容体を含む、硬化性フルオロエラストマー組成物に関する。
【背景技術】
【０００２】
優れた耐熱性、耐油性、および耐薬品性を有するフルオロエラストマーは、シーリング材料、容器およびホースに広く用いられている。フルオロエラストマーの例には、フッ化ビニリデン（ＶＦ２）の単位と、少なくとも１種の他の共重合性フッ素含有モノマー、例えば、ヘキサフルオロプロピレン（ＨＦＰ）、テトラフルオロエチレン（ＴＦＥ）、クロロトリフルオロエチレン（ＣＴＦＥ）、フッ化ビニル（ＶＦ）、およびパーフルオロ（アルキルビニルエーテル）（ＰＡＶＥ）などのフルオロビニルエーテルの単位とを含むコポリマーが含まれる。他のフルオロエラストマーには、テトラフルオロエチレンとパーフルオロ（メチルビニルエーテル）とを含むコポリマーが含まれる。
【０００３】
引張強度、伸び、および圧縮永久歪みなどの物理的特性を完全に発現させるために、エラストマーは、硬化、すなわち、加硫または架橋されなければならない。フルオロエラストマーの場合、これは一般に、未硬化ポリマー（すなわち、フルオロエラストマーゴム）を多官能性硬化剤と混合し、得られた混合物を加熱し、それにより、硬化剤と、ポリマー骨格または側鎖に沿った活性部位との化学反応を促進することによって行われる。これらの化学反応の結果として生じた鎖間結合により、三次元網状構造を有する架橋ポリマー組成物が形成される。フルオロエラストマー用に一般に用いられる硬化剤は、有機過酸化物と多官能性助剤の組合せを含む。金属酸化物が、通常は高温（＞２００℃）でのエラストマーの物理的特性（例えば、伸びおよび引張強度）の保持を向上させるために組成物に添加される。
【０００４】
しかしながら、硬化フルオロエラストマー物品は、シールが長期間または高温で酸またはバイオディーゼルなどのある種の化学薬品に曝露される場合、シール不良をもたらし得る許容し難いほど高い体積膨潤度、例えば、５０〜２００体積％を示し得る。この膨潤は、組成物からの金属酸化物をなくすことによって最小化することができるが、高温でのエラストマーの物理的特性は損なわれる。酸中での低い体積膨潤度と、高温での物理的特性の保持とを合わせもつ過酸化物硬化フルオロエラストマーを有することが望ましい。
【０００５】
米国特許第６，３１９，９７２Ｂ１号明細書には、熱安定剤としてある種のカルボン酸ビスマスを含有する熱可塑性フッ化ビニリデンのホモポリマーおよびコポリマーが開示されている。
【発明の概要】
【課題を解決するための手段】
【０００６】
一態様において、本発明は、
Ａ）過酸化物硬化性フルオロエラストマー；
Ｂ）有機過酸化物；
Ｃ）多官能性助剤；ならびに
Ｄ）ビスマスのカルボン酸塩およびオキシカルボン酸ビスマスからなる群から選択される、フルオロエラストマー１００重量部当たり１〜６０重量部の酸受容体
を含む、硬化性フルオロエラストマー組成物を提供する。
【発明を実施するための形態】
【０００７】
本発明は、有機過酸化物で硬化される場合、酸中での体積膨潤度の低下を示した硬化性フルオロエラストマー組成物に関する。硝酸への曝露は、特に、その酸の酸化性および水溶液中でのその塩の高い溶解性のために、耐酸性について厳しい試験に相当する。硝酸への曝露後の過度な膨潤は、架橋フルオロエラストマー網状組織の劣化を示す。さらに、硝酸溶液は、貯蔵中に変化せず、その中で耐酸性を評価するために再現性のある媒体を与える。硬化フルオロエラストマー組成物は、ターボチャージャー用ホースを含めて、および燃料管理システムではバイオディーゼル燃料と接触する少なくとも１つのフッ素ゴム物品を有して、様々な最終用途を有する。バイオディーゼル燃料は、意図的に加えられたか、または貯蔵もしくは水への曝露の間に劣化により生成するかのいずれかで酸性成分を含有するので、耐酸性は、バイオ燃料と接触するすべてのエラストマーの要件である。
【０００８】
「燃料管理システム」という用語は、バイオディーゼル燃料の製造、貯蔵、輸送および供給、計量および制御で用いられる装置を意味する。燃料管理システムには、バイオディーゼル製造プラント、モータービークル（例えば、トラック、乗用車、ボート）、定置式ディーゼル動力機器（例えば、発電機、携帯用ポンプステーション）に収容されたもの、ならびにバイオディーゼル燃料の輸送、貯蔵および分配に関連するものが含まれる。燃料管理システムの具体的な要素には、限定されるものではないが、燃料タンク、給油口ホース、燃料タンクキャップシール、燃料ラインホースおよび管類、バルブ、ダイヤフラム、燃料センダーシールならびに燃料噴射装置構成部品、ｏ−リング、シールおよびガスケットが含まれる。これらの要素のいずれかまたはすべては、バイオディーゼル燃料と接触する１つまたは複数のフッ素ゴム物品を含み得る。硬化フッ素ゴム物品には、限定されるものではないが、シール、ガスケット、ｏ−リング、管類、多層ホースの燃料接触層、バルブパッキング、ダイヤフラム、およびタンクライナーが含まれる。
【０００９】
「バイオディーゼル燃料」は、生物起源（すなわち、動物または植物由来）の１種以上の脂肪酸アルキルエステル（ＦＡＡＥ）を妥協処理する（ｃｏｍｐｒｏｍｉｓｉｎｇ）圧縮点火（ディーゼル）エンジンにおける使用に好適な燃料を意味する。これらのＦＡＡＥは、典型的には植物油または動物脂肪由来の脂肪酸のメチルまたはエチルエステルである。具体的な例には、菜種油メチルエステル（ＲＭＥ）、大豆油メチルエステル（ＳＭＥ）、パーム核油メチルエステル（ＰＭＥ）などが含まれる。これらのＦＡＡＥ系物質と従来の石油系ディーゼル燃料とのブレンドも含まれる。石油ディーゼル／バイオディーゼルブレンドは、Ｂｘｘ燃料（ここで、「ｘｘ」は、ブレンド中のＦＡＡＥ系バイオディーゼルの容量パーセントである）として慣例的に示される。例えば、Ｂ１００は、意図的に加えられた石油成分を含まないバイオディーゼル燃料を示す。Ｂ２０は、２０容量％のＢ１００燃料および８０容量％の石油ディーゼル燃料を含むバイオディーゼル燃料を示す。
【００１０】
本発明における使用に適しているフルオロエラストマーは、有機過酸化物および多官能性助剤によって硬化可能なものである。
【００１１】
「過酸化物硬化性」は、ポリマー鎖に沿って、鎖末端でまたは両方の位置でＢｒまたはＩ硬化部位を含むフルオロエラストマーを意味する。
【００１２】
フルオロエラストマー鎖に沿った硬化部位は、典型的には臭素またはヨウ素原子を含む共重合硬化部位モノマーによっている。好適な硬化部位モノマーの例には、限定されるものではないが、ｉ）臭素含有オレフィン；ｉｉ）ヨウ素含有オレフィン；ｉｉｉ）臭素含有ビニルエーテル；およびｉｖ）ヨウ素含有ビニルエーテルが含まれる。
【００１３】
臭素化硬化部位モノマーは、他のハロゲン、好ましくはフッ素を含んでもよい。臭素化オレフィン硬化部位モノマーの例は、ＣＦ２＝ＣＦＯＣＦ２ＣＦ２ＣＦ２ＯＣＦ２ＣＦ２Ｂｒ；ブロモトリフルオロエチレン；４−ブロモ−３，３，４，４−テトラフルオロブテン−１（ＢＴＦＢ）；ならびにその他のもの、例えば、臭化ビニル、１−ブロモ−２，２−ジフルオロエチレン；パーフルオロアリルブロミド；４−ブロモ−１，１，２−トリフルオロブテン−１；４−ブロモ−１，１，３，３，４，４−ヘキサフルオロブテン；４−ブロモ−３−クロロ−１，１，３，４，４−ペンタフルオロブテン；６−ブロモ−５，５，６，６−テトラフルオロヘキセン；４−ブロモパーフルオロブテン−１および３，３−ジフルオロアリルブロミドである。本発明で有用な臭素化ビニルエーテル硬化部位モノマーには、２−ブロモ−パーフルオロエチルパーフルオロビニルエーテル、およびＣＦ２Ｂｒ−Ｒｆ−Ｏ−ＣＦ＝ＣＦ２（Ｒｆは、パーフルオロアルキレン基である）のクラスのフッ素化化合物、例えば、ＣＦ２ＢｒＣＦ２Ｏ−ＣＦ＝ＣＦ２、およびＲＯＣＦ＝ＣＦＢｒまたはＲＯＣＢｒ＝ＣＦ２（ここで、Ｒは、低級アルキル基またはフルオロアルキル基である）のクラスのフルオロビニルエーテル、例えば、ＣＨ３ＯＣＦ＝ＣＦＢｒまたはＣＦ３ＣＨ２ＯＣＦ＝ＣＦＢｒが含まれる。
【００１４】
好適なヨウ素化硬化部位モノマーには、式：ＣＨＲ＝ＣＨ−Ｚ−ＣＨ２ＣＨＲ−Ｉ（式中、Ｒは−Ｈまたは−ＣＨ３であり；Ｚは、１個以上のエーテル酸素原子を場合によって含有する、直鎖もしくは分岐のＣ１〜Ｃ１８（パー）フルオロアルキレン基、または米国特許第５，６７４，９５９号明細書に開示されている（パー）フルオロポリオキシアルキレン基である）のヨウ素化オレフィンを含む。有用なヨウ素化硬化部位モノマーの他の例は、例えば米国特許第５，７１７，０３６号明細書に開示されている、式：Ｉ（ＣＨ２ＣＦ２ＣＦ２）ｎＯＣＦ＝ＣＦ２およびＩＣＨ２ＣＦ２Ｏ［ＣＦ（ＣＦ３）ＣＦ２Ｏ］ｎＣＦ＝ＣＦ２など（式中、ｎ＝１〜３である）の不飽和エーテルである。さらに、ヨードエチレン、４−ヨード−３，３，４，４−テトラフルオロブテン−１（ＩＴＦＢ）；３−クロロ−４−ヨード−３，４，４−トリフルオロブテン；２−ヨード−１，１，２，２−テトラフルオロ−１−（ビニルオキシ）エタン；２−ヨード−１−（パーフルオロビニルオキシ）−１，１，−２，２−テトラフルオロエチレン；１，１，２，３，３，３−ヘキサフルオロ−２−ヨード−１−（パーフルオロビニルオキシ）プロパン；２−ヨードエチルビニルエーテル；３，３，４，５，５，５−ヘキサフルオロ−４−ヨードペンテン；およびヨードトリフルオロエチレンを含む好適なヨウ素化硬化部位モノマーが、米国特許第４，６９４，０４５明細書に開示されている。ヨウ化アリルおよび２−ヨード−パーフルオロエチルパーフルオロビニルエーテルも、有用な硬化部位モノマーである。
【００１５】
ヨウ素含有末端基、臭素含有末端基またはこれらの混合物は、フルオロエラストマーの調製の間の連鎖移動剤または分子量調節剤の使用の結果として、フルオロエラストマーポリマー鎖末端の片方または両方に場合によって存在していてもよい。連鎖移動剤の量は、用いられる場合、０．００５〜５重量％、好ましくは０．０５〜３重量％の範囲でフルオロエラストマー中ヨウ素または臭素のレベルをもたらすように計算される。
【００１６】
連鎖移動剤の例には、ポリマー分子の片末端または両末端で結合ヨウ素原子の取込みをもたらすヨウ素含有化合物が含まれる。ヨウ化メチレン；１，４−ジヨードパーフルオロ−ｎ−ブタン；および１，６−ジヨード−３，３，４，４，テトラフルオロヘキサンは、このような剤の代表的なものである。他のヨウ素化連鎖移動剤には、１，３−ジヨードパーフルオロプロパン；１，６−ジヨードパーフルオロヘキサン；１，３−ジヨード−２−クロロパーフルオロプロパン；１，２−ジ（ヨードジフルオロメチル）−パーフルオロシクロブタン；モノヨードパーフルオロエタン；モノヨードパーフルオロブタン；２−ヨード−１−ヒドロパーフルオロエタンなどが含まれる。欧州特許出願公開第０８６８４４７Ａ１号明細書に開示されているシアノ−ヨウ素連鎖移動剤も含まれる。ジヨウ素化連鎖移動剤が特に好ましい。
【００１７】
臭素化連鎖移動剤の例には、１−ブロモ−２−ヨードパーフルオロエタン；１−ブロモ−３−ヨードパーフルオロプロパン；１−ヨード−２−ブロモ−１，１−ジフルオロエタン、および例えば米国特許第５，１５１，４９２号明細書に開示されているその他のものが含まれる。
【００１８】
本発明に用いられてもよいフルオロエラストマーの具体的な例には、限定されるものではないが、ｉ）フッ化ビニリデン、ヘキサフルオロプロピレンおよび任意選択的にテトラフルオロエチレン、ｉｉ）フッ化ビニリデン、パーフルオロ（メチルビニルエーテル）および任意選択的にテトラフルオロエチレン、ｉｉｉ）テトラフルオロエチレンおよびパーフルオロ（メチルビニルエーテル）、ならびにｉｖ）テトラフルオロエチレンおよびプロピレンを含むコポリマーが含まれる。ポリマー鎖に沿って、その末端で、または両方で、ヨウ素または臭素原子を有する後者のポリマーのすべて。
【００１９】
本発明の組成物における使用に好適な有機過酸化物には、限定されるものではないが、１，１−ビス（ｔ−ブチルパーオキシ）−３，５，５−トリメチルシクロヘキサン；１，１−ビス（ｔ−ブチルパーオキシ）シクロヘキサン；２，２−ビス（ｔ−ブチルパーオキシ）オクタン；ｎ−ブチル−４，４−ビス（ｔ−ブチルパーオキシ）バレレート；２，２−ビス（ｔ−ブチルパーオキシ）ブタン；２，５−ジメチルヘキサン−２，５−ジヒドロキシパーオキサイド；ジ−ｔ−ブチルパーオキサイド；ｔ−ブチルクミルパーオキサイド；ジクミルパーオキサイド；アルファ，アルファ’−ビス（ｔ−ブチルパーオキシ−ｍ−イソプロピル）ベンゼン；２，５−ジメチル−２，５−ジ（ｔ−ブチルパーオキシ）ヘキサン；２，５−ジメチル−２，５−ジ（ｔ−ブチルパーオキシ）ヘキセン−３；ベンゾイルパーオキサイド、ｔ−ブチルパーオキシベンゼン；２，５−ジメチル−２，５−ジ（ベンゾイルパーオキシ）ヘキサン；ｔ−ブチルパーオキシマレイン酸；およびｔ−ブチルパーオキシイソプロピルカーボネートが含まれる。有機過酸化物の好ましい例には、２，５−ジメチル−２，５−ジ（ｔ−ブチルパーオキシ）ヘキサン、ジクミルパーオキサイド、およびアルファ，アルファ’−ビス（ｔ−ブチルパーオキシ−ｍ−イソプロピル）ベンゼンが含まれる。配合される量は、一般にフルオロエラストマー１００重量部当たり０．０５〜５重量部の範囲、好ましくは０．１〜３重量部の範囲である。過酸化物が０．０５重量部未満の量で存在する場合、加硫速度が不十分であり、離型不良をもたらすので、この特定の範囲が選択される。他方で、過酸化物が５重量部を超える量で存在する場合、硬化ポリマーの圧縮永久歪みは許容し難いほどに高くなる。さらに、有機過酸化物は、単独でまたは２種以上を組み合わせて用いられてもよい。
【００２０】
本発明の硬化性組成物中に用いられる多機能助剤は、多官能性不飽和化合物、例えば、トリアリルシアヌレート、トリメタクリルイソシアヌレート、トリアリルイソシアヌレート、トリメタリルイソシアヌレート、トリアクリルホルマール、トリアリルトリメリテート、Ｎ，Ｎ’−ｍ−フェニレンビスマレイミド、ジアリルフタレート、テトラアリルテレフタルアミド、トリ（ジアリルアミン）−ｓ−トリアジン、トリアリルホスファイト、ビス−オレフィンおよびＮ，Ｎ−ジアリルアクリルアミドである。配合される量は、一般にフルオロエラストマー１００重量部当たり０．１〜１０重量部の範囲である。助剤が０．１重量部未満の量で存在する場合、硬化ポリマーの架橋密度が許容できないので、この特定の濃度範囲が選択される。他方で、助剤が１０重量部を超える量で存在する場合、成形中に表面にブルーミングし、離型特性の不良をもたらす。助剤の好ましい範囲は、フルオロエラストマー１００部当たり０．２〜６重量部である。これらの不飽和化合物は、単独でまたは２種以上を組み合わせて用いられてもよい。
【００２１】
本発明の硬化性組成物はまた、ビスマスのカルボン酸塩およびオキシカルボン酸ビスマスからなる群から選択される、フルオロエラストマー１００重量部当たり１〜６０重量部（好ましくは４〜４０重量部）の少なくとも１種の酸受容体を含有する。ビスマス化合物は、硬化（架橋）反応を促進するために酸受容体として、およびＨＦまたはカルボン酸などの任意の酸性物質を捕捉するためのアニオン交換化合物としての両方で作用する。ビスマス塩が可変の化学量論を有すること、ならびに厳密な調製および単離条件に応じて、様々な量の水または水酸化物イオンがビスマス化合物中に取り込まれることは周知である。接頭辞「次（ｓｕｂ）」が、ビスムチル（ＢｉＯ＋）イオンの形成が形式的に存在する場合に使用される。（Ｃｈｅｍｉｃａｌ  Ｒｅｖｉｅｗｓ，１９９９，２６０１）。好適なカルボン酸ビスマス化合物には、酢酸ビスマス、安息香酸ビスマス、炭酸ビスマス、クエン酸ビスマス、２−エチルヘキサン酸ビスマス、ネオデコン酸ビスマスおよびシュウ酸ビスマスが含まれる。好適なオキシカルボン酸ビスマス化合物には、次没食子酸ビスマス（塩基性没食子酸ビスマス）、次炭酸ビスマス（オキシ炭酸ビスマス）、および次サリチル酸ビスマス（サリチル酸ビスマス（塩基性塩））が含まれる。
【００２２】
カルボン酸ビスマス塩またはオキシカルボン酸ビスマスに加えて、任意選択的に他の酸受容体（例えば、酸化亜鉛、酸化マグネシウム、水酸化カルシウム）が、本発明の硬化性組成物中に存在してもよい。存在する場合、他の酸受容体のレベルは、フルオロエラストマー１００重量部当たり１〜３０重量部である。
【００２３】
フルオロエラストマー、硬化剤、酸受容体および任意の他の成分は、一般に内部ミキサーまたはゴムミルによって硬化性組成物中に取り込まれる。次いで、得られた組成物は、フッ素ゴム物品を形成するために成形（例えば、塑造または押出し）および硬化され得る。硬化は、典型的には約１５０℃〜２００℃で１〜６０分間行われる。適切な加熱および硬化手段を備えた従来のゴム硬化プレス、型、押出機などが使用され得る。また、最適物理的特性および寸法安定性のために、塑造または押出しされたフッ素ゴム物品が、オーブンまたは同様のものの中で、典型的には約１８０℃〜２７５℃で約１〜４８時間のさらなる期間加熱される、後硬化操作を行うことが好ましい。
【実施例】
【００２４】
試験方法
酸性媒体中に浸漬後の体積膨潤度（％）は、標準ＡＳＴＭ  Ｄ４７１クーポンでＡＳＴＭ  Ｄ４７１−９６により決定した。このクーポンは、硬化フッ素ゴムスラブから調製し、実施例に記述した条件下で酸性媒体中に浸漬させた。
【００２５】
引張特性は、ＡＳＴＭ  Ｄ４１２により決定した。
【００２６】
耐圧縮永久歪みは、ＡＳＴＭ  Ｄ３９５により測定した。
【００２７】
本発明は、以下の実施例によってさらに例証されるが、そられに限定されるものではない。
【００２８】
実施例で用いたフルオロエラストマーＦＫＭ１は、本件特許出願人から入手できる、Ｖｉｔｏｎ（登録商標）ＧＦ−６００Ｓ（ヨウ素硬化部位を有する、フッ化ビニリデン、ヘキサフルオロプロピレンおよびテトラフルオロエチレンの、フッ素含有量７０重量パーセントのコポリマー）であった。
【００２９】
実施例で用いたフルオロエラストマーＦＫＭ２は、本件特許出願人から入手できる、Ｖｉｔｏｎ（登録商標）ＧＢＬ−６００Ｓ（ヨウ素硬化部位を有する、フッ化ビニリデン、ヘキサフルオロプロピレンおよびテトラフルオロエチレンの、フッ素含有量６８重量パーセントのコポリマー）であった。
【００３０】
実施例で用いたフルオロエラストマーＦＫＭ３は、本件特許出願人から入手できる、Ｖｉｔｏｎ（登録商標）ＧＦ（臭素硬化部位を有する、フッ化ビニリデン、ヘキサフルオロプロピレンおよびテトラフルオロエチレンの、フッ素含有量６９．５重量パーセントのコポリマー）であった。
【００３１】
実施例で用いたフルオロエラストマーＦＫＭ４は、本件特許出願人から入手できる、Ｖｉｔｏｎ（登録商標）ＧＬＴ−６００Ｓ（ヨウ素硬化部位を有する、フッ化ビニリデン、テトラフルオロエチレンおよびパーフルオロ（メチルビニルエーテル）の、フッ素含有量６４重量パーセントのコポリマー）であった。
【００３２】
実施例で用いたフルオロエラストマーＦＦＫＭ１は、ヨウ素硬化部位を有し、半バッチエマルション重合により調製した、テトラフルオロエチレンおよびパーフルオロ（メチルビニルエーテル）のコポリマーであった。
【００３３】
実施例で用いたビスマス化合物のすべては、Ａｌｆａ  Ａｅｓａｒからであった。
【００３４】
実施例１ならびに比較例Ａ、Ｂ、およびＣ
実施例１ならびに比較例Ａ、Ｂ、およびＣのための硬化性組成物は、２ロールミル上で成分を配合（ｃｏｍｐｏｕｎｄ）することによって作製した。配合は、表Ｉに示す。
【００３５】
組成物をスラブに塑造し、１７７℃で１０分間プレス硬化させた。次いで、硬化スラブを２３２℃で４時間、後硬化（ｐｏｓｔ−ｃｕｒｅ）させた。
【００３６】
硬化スラブから作製したクーポンを、７０％硝酸に７０℃で７０時間、曝露した。
【００３７】
この実施例は、次サリチル酸ビスマスを含有する組成物が、十分な耐酸性および許容できる耐熱性の両方を示すことを実証する。酸化亜鉛を含有する組成物は、十分な耐熱性を示すが、他方、不十分な耐酸性を示す。金属酸化物を含まない組成物は、十分な耐酸性を示すが、他方、不十分な耐熱性を示す。
【００３８】
【表１】
2014525494.tif 000002
【００３９】
実施例２ならびに比較例Ｄ、Ｅ、およびＦ
実施例２ならびに比較例Ｄ、Ｅ、およびＦのための硬化性組成物は、２ロールミル上で成分を配合することによって作製した。配合は、表ＩＩに示す。
【００４０】
組成物をスラブに塑造し、１７７℃で１０分間プレス硬化させた。次いで、硬化スラブを２３２℃で４時間、後硬化させた。
【００４１】
硬化スラブから作製したクーポンを、７０％硝酸に７０℃で７０時間および１００％酢酸に１００℃で１６８時間、曝露した。
【００４２】
この実施例は、フッ素含有量６８重量パーセントのポリマーをベースとしたコンパウンドにおいて、次サリチル酸ビスマスを含有するフッ素ゴムが、酸化亜鉛または酸化マグネシウムのいずれかを含有するフッ素ゴムに比べてより良い耐酸性を示すことを実証する。
【００４３】
【表２】
2014525494.tif 000003
【００４４】
実施例３ならびに比較例Ｇ、Ｈ、およびＩ
実施例３ならびに比較例Ｇ、Ｈ、およびＩのための硬化性組成物は、２ロールミル上で成分を配合することによって作製した。配合は、表ＩＩＩに示す。
【００４５】
組成物をスラブに塑造し、１７７℃で１０分間プレス硬化させた。次いで、硬化スラブを２３２℃で４時間、後硬化させた。
【００４６】
この実施例は、次サリチル酸ビスマスが、臭素含有フルオロエラストマーの硬化を生じさせ得ることを実証する。金属酸化物を含まない組成物は、硬化しない。それはまた、次サリチル酸ビスマスが、臭素含有フルオロエラストマーの硬化を生じさせない酸化ビスマスと異なって挙動することを実証する。
【００４７】
【表３】
2014525494.tif 000004
【００４８】
実施例４および５、ならびに比較例Ｊ
実施例４および５、ならびに比較例Ｊのための硬化性組成物は、２ロールミル上で成分を配合することによって作製した。配合は、表ＩＶに示す。
【００４９】
組成物をスラブおよびＯ−リング（圧縮永久歪み試験用）に塑造し、１７７℃で１０分間プレス硬化させた。次いで、硬化スラブおよびＯ−リングを２３２℃で４時間、後硬化させた。
【００５０】
硬化スラブから作製したクーポンを、７０％硝酸に７０℃で７０時間、曝露した。
【００５１】
この実施例は、次サリチル酸ビスマスを含有する組成物が、パーフルオロ（メチルビニルエーテル）含有フルオロエラストマーにおいて十分な耐酸性および許容できる耐熱性を示すことを実証する。金属酸化物を含まない組成物は、十分な耐酸性を示すが、他方、不十分な耐熱性を示す。
【００５２】
【表４】
2014525494.tif 000005
【００５３】
実施例６
実施例６のための硬化性組成物は、２ロールミル上で成分を配合することによって作製した。配合は、表Ｖに示す。
【００５４】
組成物をスラブおよびＯ−リング（圧縮永久歪み試験用）に塑造し、１６５℃で１０分間プレス硬化させた。次いで、硬化スラブおよびＯ−リングを２３２℃で４時間、後硬化させた。
【００５５】
硬化スラブから作製したクーポンを、７０％硝酸に７０℃で７０時間、曝露した。
【００５６】
この実施例は、次サリチル酸ビスマスを含有する組成物が、パーフルオロエラストマーにおいて十分な耐酸性および許容できる耐熱性の両方を示すことを実証する。
【００５７】
【表５】
2014525494.tif 000006
【００５８】
実施例７〜９
実施例７、８、および９のための硬化性組成物は、２ロールミル上で成分を配合することによって作製した。配合は、表ＶＩに示す。
【００５９】
組成物をスラブに塑造し、１７７℃で１０分間プレス硬化させた。次いで、硬化スラブを２３２℃で４時間、後硬化させた。
【００６０】
硬化スラブから作製したクーポンを、７０％硝酸に７０℃で７０時間、曝露した。
【００６１】
これらの実施例は、ビスマスのカルボン酸塩も、十分な耐熱性を維持しながら、フルオロエラストマー組成物の耐酸性を改善することに有効であることを実証する。
【００６２】
【表６】
2014525494.tif 000007
【国際調査報告】
2014525494.tif 000008
2014525494.tif 000009
2014525494.tif 000010